(57)【要約】      （修正有）【課題】蝉の産卵管から光ファイバを防護し、接続作業の低下を防止する。【解決手段】中心部に配した1本以上の光ファイバ３と、光ファイバの長手方向に直交した２方向のうちの一方向に平行で、かつ光ファイバの中心をとおる直線上の光ファイバ３の両側に一対の抗張力体５と、光ファイバと一対の抗張力体との外周上を一体的に被覆したショアＤ硬度が45〜53からなる外層外被７と、２方向のうちの他方向に平行で、かつ光ファイバ３の中心をとおる直線上の外層外被の表面に形成された外層外被用ノッチ部９と、からなる長尺の光エレメント部１１を構成する光ファイバケーブルであって、一対の抗張力体との間の外層外被内にあって、光ファイバの周囲にショアD硬度が55以上からなる内層外被１３が形成されていると共に、この内層外被の上、下表面に前記外層外被用ノッチ部に対応して内層外被用ノッチ１５が形成されている。【選択図】図１
2010039049.tif 000002
【特許請求の範囲】
【請求項１】
中心部に配置した1本以上の光ファイバと、
この光ファイバの長手方向に直交した２方向のうちの一方向に平行で、かつ前記光ファイバの中心をとおる直線上の前記光ファイバの両側に前記光ファイバの長手方向と同方向へ延伸して配置した一対の抗張力体と、
前記光ファイバと一対の抗張力体との外周上を一体的に被覆したショアＤ硬度が45〜53からなる外層外被と、
前記２方向のうちの他方向に平行で、かつ前記光ファイバの中心をとおる直線の上、下の前記外層外被の表面に形成された外層外被用ノッチ部と、からなる長尺の光エレメント部を構成する光ファイバケーブルであって、
前記一対の抗張力体との間の外層外被内にあって、前記光ファイバの周囲にショアD硬度が55以上からなる内層外被が形成されていると共に、この内層外被の上、下表面に前記外層外被用ノッチ部に対応して内層外被用ノッチが形成され、前記外層外被材と内層外被材とが熱融着により一体化されており、外層外被に設けた外層外被用ノッチ部から一括して内層外被が引裂けることを特徴とする光ファイバケーブル。
【請求項２】
前記光エレメント部に、支持線を外被で被覆した長尺の支持線部が互いに平行に一体化されていることを特徴とする請求項１記載の光ファイバケーブル。
【請求項３】
内層外被用ノッチ部の最小厚さを含む前記光ファイバの表面から前記内層外被の表面までの距離が、0.25mm以上で、前記内層外被用ノッチ部の開口部端を結んだ線の内側に、前記外層外被用ノッチ部のノッチ先端が位置していることを特徴とする請求項１または２記載の光ファイバケーブル。
【請求項４】
前記内層外被の表面に、多数の突起部が設けられていることを特徴とする請求項１、２または３記載の光ファイバケーブル。
【請求項５】
前記内層外被の断面形状が、各辺を湾曲させた矩形形状からなっていることを特徴とする請求項１、２または３記載の光ファイバケーブル。
【請求項６】
中心部に配置した1本以上の光ファイバと、
この光ファイバの長手方向に直交した２方向のうちの一方向に平行で、かつ前記光ファイバの中心をとおる直線上の前記光ファイバの両側に前記光ファイバの長手方向と同方向へ延伸して配置した一対の抗張力体と、
前記光ファイバと一対の抗張力体との外周上を一体的に被覆したショアＤ硬度が45〜53からなる外層外被と、
前記２方向のうちの他方向に平行で、かつ前記光ファイバの中心をとおる直線の上、下の前記外層外被の表面に形成された外層外被用ノッチ部と、からなる長尺の光エレメント部を構成する光ファイバケーブルであって、
前記外層外被内にあって、前記光ファイバと一対の抗張力体の周囲に、前記光ファイバの周囲にショアD硬度が55以上からなる内層外被が形成されていると共に、この内層外被の上、下表面に前記外層外被用ノッチ部に対応して内層外被用ノッチが形成され、前記外層外被と内層外被とが熱融着により一体化されており、外層外被に設けた外層外被用ノッチ部から一括して内層外被が引裂けることを特徴とする光ファイバケーブル。
【請求項７】
前記光エレメント部に支持線を外被で被覆した長尺の支持線部が互いに平行に一体化されていることを特徴とする請求項６記載の光ファイバケーブル。
【請求項８】
内層外被用ノッチ部の最小厚さを含む前記光ファイバの表面から前記内層外被の表面までの距離が、0.25mm以上で、前記内層外被用ノッチ部の開口部端を結んだ線の内側に、前記外層外被用ノッチ部のノッチ先端が位置していることを特徴とする請求項６または７記載の光ファイバケーブル。
【発明の詳細な説明】
【技術分野】
【０００１】
この発明は、光ファイバケーブルに関し、特に1本以上の例えば光ファイバ心線などからなる光ファイバを小規模ビル或いは一般家庭に引き込む際の電柱間に架設する少心架空光ファイバケーブル或いは小規模ビル或いは一般家庭に引き込みための光ファイバケーブルに関する。
【背景技術】
【０００２】
従来、ＦＴＴＨ（Ｆｉｂｅｒ  ｔｏ  ｔｈｅ  Ｈｏｍｅ）すなわち、家庭またはオフィスでも超高速データ等の高速広帯域情報を送受できるようにするために、電話局から延線されたアクセス系の光ファイバケーブルから、ビルあるいは一般住宅などの加入者宅へ例えば光ファイバ心線などからなる光ファイバが引き落とされて、これを配線するために光ファイバドロップケーブルが用いられている。つまり、光ファイバドロップケーブルは電柱上の幹線ケーブルの分岐クロージャから家庭内へ光ファイバを引き込む際に用いられ、主に、光ファイバドロップケーブル（屋外線）や、より長い布設径間長に適用するために支持線サイズをＵＰした少心光架空ケーブルが使用されている。
【０００３】
特許文献１，非特許文献１で知られているように、例えば、図７を参照するに、従来の光ファイバドロップケーブル１０１としては、例えば光ファイバ心線などからなる光ファイバ１０３と、この光ファイバ１０３の長手方向（図７において紙面に対して直交する方向）に直交した２方向のうちの一方向に平行で、かつ前記光ファイバ１０３の中心をとおる直線上の前記光ファイバ１０３の両側に前記光ファイバ１０３の長手方向と同方向へ延伸して配置した例えばアラミド繊維ＦＲＰなどからなる一対の抗張力体１０５と、前記光ファイバ１０３と一対の抗張力体１０５との外周上を被覆した例えば断面形状が矩形形状でノンハロゲン難燃シースなどの樹脂からなる外被１０７と、からなる長尺の光エレメント部１０９を構成している。
【０００４】
この光エレメント部１０９において、前記光ファイバ１０３の上、下の前記外被１０７内に前記光ファイバ１０３の一定の距離をおいて平板状の介在物１１１が設けられている。
【０００５】
前記長尺の光エレメント部１０９と、この光エレメント部１０９における前記外被１０７の図７において左側に首部１１３を介して例えば鋼線などからなる支持線１１５を被覆した樹脂からなる外被１１７で一体化された支持線部１１９と、で長尺の光ファイバドロップケーブル１０１が構成されている。
【０００６】
前記介在物１１１を前記光ファイバ１０３の上、下の前記外被１０７内に前記光ファイバ１０３の一定の距離をおいて設けていることで、クマゼミが産卵管を前記外被１０７に刺し、光ファイバ１０３を断線させる障害が発生するのを防いでいる。
【０００７】
また、クマゼミの産卵管被害を対策した光ファイバドロップケーブル１２１としては、図８に示されているものが使用されている。図８において、光ファイバドロップケーブル１２１としては、例えば光ファイバ心線などからなる光ファイバ１０３と、この光ファイバ１０３の長手方向（図８において紙面に対して直交する方向）に直交した２方向のうちの一方向に平行で、かつ前記光ファイバ１０３の中心をとおる直線上の前記光ファイバ１０３の両側に前記光ファイバ１０３の長手方向へ延伸して配置した例えばアラミド繊維ＦＲＰなどからなる一対の抗張力体１０５と、前記光ファイバ１０３と一対の抗張力体１０５との外周上を被覆した例えば断面形状が矩形形状で低摩擦性、耐磨耗性を有する高強度の樹脂からなる外被１０７と、からなる長尺の光エレメント部１０９を構成している。
【０００８】
この光エレメント部１０９において、前記光ファイバ１０３の上、下の前記外被１０７の表面にはノッチ部１２３が形成されている。
【０００９】
前記長尺の光エレメント部１０９と、この光エレメント部１０９における前記外被１０７の図８において左側に首部１１３を介して例えば鋼線などからなる支持線１１５を被覆した樹脂からなる外被１１７で一体化された支持線部１１９と、で長尺の光ファイバドロップケーブル１２１が構成されている。
【００１０】
前記外被１０７が低摩擦性、耐磨耗性を有する高強度の樹脂からなっていることにより、産卵管が外被１０７に刺さらないように対策を講じたものである。
【００１１】
また、特許文献２に知られているように、外被を２層構造とし、内層の外被の硬度ショアＤを６５以上、厚さを０．１５ｍｍ以上とした構造もすでに知られている。
【特許文献１】特開２００２−９０５９１号公報
【特許文献２】特開２００７−１２７８４８号公報
【非特許文献１】電子情報通信学会講演論文集  ２００７年ソサイエティ大会Ｂ−１０−７
【発明の開示】
【発明が解決しようとする課題】
【００１２】
ところで、上述した特許文献１、非特許文献１のごとき、図７に示した光ファイバケーブル１０１では、光ファイバ１０３の取り出し作業時に介在物１１１が邪魔となる。また、光ファイバ１０３の取り出しに外被１０７より出てきた介在物１１１を切断除去するなどの手間が掛かるなどの問題がある。
【００１３】
また、上述した図８に示した光ファイバケーブル１２１では、高強度の外被１０７を使用しているため、樹脂製外被把持部材のオニ目、楔が、高強度の外被１０７に充分に噛み込むことができず、外被１０７の把持強度が低下するという問題がある。また、外被１０７が硬くなるため、外被１０７を引き裂く際に要する引き裂き力が上昇し、光ファイバ１０３の口出し性、支持線部１１９と光エレメント部１０９の分離性などの作業性が低下する。外被把持部材の取り付け性や口出し作業性を考慮して外被材の強度を選定すると、耐クマゼミ性効果が低減してしまう。
【００１４】
さらに、特許文献2においては、保護材として、ポリアミド系熱可塑性樹脂のほか、ABS樹脂、ACS樹脂、AES樹脂、ABS/PVCアロイ、ASA樹脂、エチレン-塩化ビニル共重合体、フッ素系樹脂、ポリアミドイミド、ポリアリレート、オレフィンビニルアルコール共重合体、フェノール樹脂、ポリブチレンテレフタレート、ポリカーボネート、ポリエーテルスルホン、ポリチオエーテルスルホン、ポリエチレンテレフタレート、ポリイミド、ノルボルネン樹脂、ポリフェニレンエーテル、ポリフェニレンスルフィド、ポリ塩化ビニルなどが挙げられている。一方、光ファイバドロップケーブルの外被材は、紫外線に対する耐候性や耐燃焼性の要求、ノンハロゲン化の要求などから、オレフィン系熱可塑性樹脂（ポリエチレン、エチレン-酢酸ビニル共重合体、エチレン-エチルアクリレート共重合体など）を主成分として、カーボンブラック、難燃剤として水酸化マグネシウムなどを配合したものが一般的に使用されている。特許文献2に好適事例として適用されているポリアミド系樹脂をはじめとするこれら保護材は、光ファイバドロップケーブルの外被材として使用されておる難燃オレフィン系樹脂と相溶性に乏しく、融点が異なることから、押出し加工時に熱融着させることが困難である。また、特許文献2の事例のように、保護材の短径面にノッチを設けた構造は、ケーブル部本体の外被材の長幅方向の中央部にノッチを設けても、外層外被材のノッチ部を引裂くと同時に保護材を引裂いて、ファイバ心線を取り出すことが不可能であり、外層外被を引裂いた後に、さらに保護材を引裂いて、光ファイバ心線を取り出す必要があり、従来の光ファイバドロップケーブルに比べて作業性が悪くなるという問題がある。
【００１５】
この発明は上述の課題を解決するために、蝉の産卵管から光ファイバを防護し、接続作業の低下を防止することを目的としたものである。
【課題を解決するための手段】
【００１６】
上記の発明が解決しようとする課題を達成するために、この発明の光ファイバケーブルは、中心部に配置した1本以上の光ファイバと、
この光ファイバの長手方向に直交した２方向のうちの一方向に平行で、かつ前記光ファイバの中心をとおる直線上の前記光ファイバの両側に前記光ファイバの長手方向と同方向へ延伸して配置した一対の抗張力体と、
前記光ファイバと一対の抗張力体との外周上を一体的に被覆したショアＤ硬度が45〜53からなる外層外被と、
前記２方向のうちの他方向に平行で、かつ前記光ファイバの中心をとおる直線の上、下の前記外層外被の表面に形成された外層外被用ノッチ部と、からなる長尺の光エレメント部を構成する光ファイバケーブルであって、
前記一対の抗張力体との間の外層外被内にあって、前記光ファイバの周囲にショアD硬度が55以上からなる内層外被が形成されていると共に、この内層外被の上、下表面に前記外層外被用ノッチ部に対応して内層外被用ノッチが形成され、前記外層外被と内層外被とが熱融着により一体化されており、外層外被に設けた外層外被用ノッチ部から一括して内層外被が引裂けることを特徴とするものである。
【００１７】
この発明の光ファイバケーブルは、前記光ファイバケーブルにおいて、前記光エレメント部に、支持線へ外被で被覆した長尺の支持線部が互いに平行に一体化されていることが好ましい。
【００１８】
この発明の光ファイバケーブルは、前記光ファイバケーブルにおいて、内層外被材用ノッチ部の最小厚さを含む前記光ファイバの表面から前記内層外被の表面までの距離が０．２５ｍｍ以上で、前記内層外被用ノッチ部の開口部端を結んだ線の内側に、前記外層外被用ノッチ部のノッチ先端が位置していることが好ましい。
【００１９】
この発明の光ファイバケーブルは、前記光ファイバケーブルにおいて、前記内層外被の表面に、多数の突起部が設けられていることが好ましい。
【００２０】
この発明の光ファイバケーブルは、前記光ファイバケーブルにおいて、前記内層外被の断面形状が、各辺を湾曲させた矩形形状からなっていることが好ましい。
【００２１】
この発明の光ファイバケーブルは、中心部に配置した1本以上の光ファイバと、
この光ファイバの長手方向に直交した２方向のうちの一方向に平行で、かつ前記光ファイバの中心をとおる直線上の前記光ファイバの両側に前記光ファイバの長手方向と同方向へ延伸して配置した一対の抗張力体と、
前記光ファイバと一対の抗張力体との外周上を一体的に被覆したショアＤ硬度が45〜53からなる外層外被と、
前記２方向のうちの他方向に平行で、かつ前記光ファイバの中心をとおる直線の上、下の前記外層外被の表面に形成された外層外被用ノッチ部と、からなる長尺の光エレメント部を構成する光ファイバケーブルであって、
前記外層外被内にあって、前記光ファイバと一対の抗張力体の周囲に、前記光ファイバの周囲にショアD硬度が55以上からなる内層外被が形成されていると共に、この内層外被の上、下表面に前記外層外被用ノッチ部に対応して内層外被用ノッチが形成され、前記外層外被と内層外被とが熱融着により一体化されており、外層外被に設けた外層外被用ノッチ部から一括して内層外被が引裂けることを特徴とするものである。
【００２２】
この発明の光ファイバケーブルは、前記光ファイバケーブルにおいて、前記光エレメント部に支持線を外被で被覆した長尺の支持線部が互いに平行に一体化されていることが好ましい。
【００２３】
この発明の光ファイバケーブルは、前記光ファイバケーブルにおいて、内層外被用ノッチ部の最小厚さを含む前記光ファイバの表面から前記内層外被の表面までの距離が０．２５ｍｍ以上で、前記内層外被用ノッチ部の開口部端を結んだ線の内側に、前記外層外被用ノッチ部のノッチ先端が位置していることが好ましい。
【発明の効果】
【００２４】
以上のごとき課題を解決するための手段から理解されるように、この発明によれば、一対の抗張力体との間のショアＤ硬度が45〜53からなる外層被覆内にあって光ファイバの周囲に、または、外層被覆内にあって、光ファイバおよび一対の抗張力体の周囲にショアＤ硬度が５５以上からなる内層外被が被覆されていることから、この内層外被によりクマゼミなどのセミの産卵管から光ファイバを保護することができる。また、外層外被のショアＤ硬度が53以下であるので、クロージャ、コネクタにより外層外被を把持する際、そのオニ目、楔が容易に外層外被に刺さり、安定した把持力を確保することが出来る。
【００２５】
従来のような介在物を用いていないため、光ファイバ取り出し作業時に、介在物により作業性が低下することがない。さらに、内層外被と外層外被が熱融着によりくっついて一体化し、内層外被の内層外被用ノッチ部と外層外被の外層外被用ノッチ部位置を揃えることにより、外層外被の外層外被用ノッチ部を引裂くと同時に、内層外被の内層外被用ノッチ部が引裂けることにより、外層外被の外層外被用ノッチ部を引き裂くことで一括して内層外被を引裂いで光ファイバ心線の取り出しが可能となり、端末作業性に優れた光ファイバドロップケーブルを提供するものである。
【発明を実施するための最良の形態】
【００２６】
以下、この発明の実施の形態について図面を参照して説明する。
【００２７】
図１を参照するに、光ファイバドロップケーブル１としては、中心部に配置した１本以上の例えば光ファイバ心線などからなる光ファイバ３と、この光ファイバ３の長手方向（図１において紙面に対して直交する方向）に直交した２方向のうちの一方方向（図１において左右方向）に平行で、かつ、前記光ファイバ３の中心をとおる直線上の光ファイバ３の両側に前記光ファイバ３の長手方向と同方向へ延伸して配置した例えばアラミド繊維ＦＲＰなどからなる一対の抗張力体５と、前記光ファイバ３と一対の抗張力体５との外周上一体的に被覆したノンハロゲン難燃シースからなる外層外被７と、前記光ファイバ３の前記２方向のうちの他方方向（図１において上下方向）の上、下にあって、前記外層外被７の上、下表面に形成された外層外被用ノッチ部９と、からなる長尺の光エレメント部１１で構成されている。
【００２８】
前記一対の抗張力体５との間の外層外被７内にあって、前記光ファイバ３の周囲に前記外層外被よりも高硬度の内層外被１３が形成されていると共に、この内層外被１３の上、下表面に前記外層外被用ノッチ部１１に対応して内層外被用ノッチ部１５が形成されていて、前記外層外被７と内層外被１３とが熱融着によりくっついて一体化されている。外層外被７の材料としては、紫外線に対する耐候性や耐燃焼性の要求、ノンハロゲン化の要求などから、オレフィン系熱可塑性ノンハロゲン難燃樹脂（ポリエチレン、エチレン-酢酸ビニル共重合体、エチレン-エチルアクリレート共重合体など）を主成分として、紫外線劣化対策としてカーボンブラック、難燃剤として水酸化マグネシウムなどのノンハロゲン系難燃剤を配合したもの）が好適である。内層外被１３を構成する硬度（ショアＤ）55以上の材料としては、外層外被７の材料と押出し時の熱で融着する材料として、高密度ポリエチレン、或いはオレフィン系熱可塑性樹脂に、高密度ポリエチレン、高分子量ポリエチレン、環状ポリオレフィン、ポリプリプロピレンなどを配合して、高硬度化したものが好適である。
【００２９】
前記光エレメント部１１には、首部１７を介して例えば鋼線などからなる支持線１９を被覆した外被２１からなる長尺の支持線部２３が互いに平行に一体化されている。なお、この実施の形態では前記外被２１は前記外層外被７の材料と同じものが使用されている。
【００３０】
上記構成により、クマゼミが産卵管を外層外被７に刺した場合でも、前記光ファイバ３の周囲に前記外層外被７よりも高硬度の内層外被１３が形成されていることにより、クマゼミの産卵管から光ファイバ３を断線させることなく、保護することができる。また、外層外被７としてノンハロゲン難燃シースを用いていることにより、クロージャ、コネクタにより外層外被７を把持する際、そのオニ目、楔等が容易に外層外被７に刺さり、安定した把持力を確保できる。
【００３１】
この実施の形態において、内層外被１３は、クマゼミの産卵管が光ファイバ３に到達しないように充分な硬さを有していることが重要である。また、光ファイバ３の口出しを容易にするためには、外層外被７と内層外被１３が熱融着によりくっついており、外層外被７の外層外被用ノッチ部９から外層外被７を引き裂いたときに外層外被７と内層外被１３が一括して容易に引き裂けることが重要である。さらに、外層外被７の外被材は、従来の樹脂製外被把持部材の楔が充分に噛み込める硬さでなければならない。
【００３２】
そこで、クマゼミの産卵管より光ファイバ３を保護するための内層外被１３の材料の硬さと厚さにといて検討した結果を説明する。
【００３３】
ショアＤ硬度の異なる樹脂Ａ、Ｂ、Ｃを用いて、光ファイバケーブル１を作製し、クマゼミが出現するフィールドに設置して、クマゼミの産卵管よる被害状況を調査した。その調査は表１の通りである。
【表１】
2010039049.tif 000003
【００３４】
表1の結果から分かるように、内層外被13の材料の硬度をショアＤ硬度５５以上とし、内層外被用ノッチ部１５の最小厚さを含む厚さを0.25mm以上とすることで、クマゼミの産卵管による外傷数を大幅に低減し、光ファイバ３を保護することが可能であることが確認された。さらに、硬度が高い方が耐クマゼミ効果が高く、ショアＤ硬度63以上の内層外被13がより好ましいものである。なお、内層外被13のショアＤ硬度は、70以下である。70を超えると硬すぎて内層外被用ノッチ部１５を引裂く時に要する引き裂き力が15N以上となり、光ファイバ１０３をコネクタ取付けの為の規定長に合わせて口出しする際の作業性が悪くなるからである。
【００３５】
次に、ノッチ引き裂き性（光ファイバ３の口出し性）について説明すると、容易に光ファイバ３を取り出すことを可能とするためには、外層外被７と内層外被１３が熱融着によりくっついていて、外層外被７に設けた外層外被用ノッチ部１１から外層外被７を引き裂いたときに、一括して内層外被１３が引き裂けて光ファイバ３が取出せることが重要である。一括して外層外被７の外層外被用ノッチ部９を結んだ線が、図２に示されているように、内層外被１３の内層外被用ノッチ部１５の開口部を結んだ線上の内側にくる必要がある。
【００３６】
この外層外被７を引き裂く際には、図３に示したように、工具２５Ａ、２５Ｂを用いて行われる。内層外被１３の材料は、上述したように、耐クマゼミ性の観点から、硬度を高くする必要があるため引き裂き力が高い。このため、外層外被７の外層外被用ノッチ部１１を結んだ線が、内層外被１３の内層外被用ノッチ部１５の開口部を結んだ線上の内側にあっても、外層外被７の材料が柔らかいと外層外被７のみが破壊（引きちぎれてしまう）され、内層外被１３が引裂けずに光ファイバ３の口出しができなくなる。また、外層外被７の材料が硬すぎると、外被把持部材の楔が刺さらなくなる。実際に表１に示した樹脂Ｄの厚さを０．３ｍｍを内層外被１３の外被材として、図１に示した光ファイバケーブル１を試作し、外層外被７の硬度を種々変えた樹脂を使用して、光ファイバ３の口出し性、コネクタの外被把持部材の取り付け性を確認した。その結果は、表２のとおりである。
【表２】
2010039049.tif 000004
【００３７】
この表２の結果から分かるように、ショアＤ硬度４５〜５３が適正範囲であることが確認された。そして、厚さは、0.1mm以上で0.35mm以下がよい。光エレメント部11の短径方向の寸法を従来の光ファイバケーブルと同じく1.8〜2.2mmの公差内とし、外層外被７と内層外被１３をくっつけて一体化させ、一括して引裂くためには、外層外被７の厚さを0.1mm以上とする必要があり、且つ、効果的な耐クマゼミ性を得るために内層外被用ノッチ部１５の最小厚さを含む厚さを0.25mm以上とするには、外層外被７の厚さを0.35mm以下にするのが望ましい。
【００３８】
以上のことから、内層外被１３の材料の硬度をショアＤ硬度を５５以上とし、内層外被用ノッチ部１５の最小厚さを含む０．２５ｍｍ以上とし、外層外被７をノンハロゲン難燃シースとすることで、光ファイバ３の周囲の高強度の内層外被１３によりクマゼミの産卵管から光ファイバ３を保護することができる。外層外被７、内層外被１３共に外層外被用ノッチ部９、内層外被用ノッチ部１５を付けた構造であって、それぞれの外層外被用ノッチ部９、内層外被用ノッチ部１５は、内層外被用ノッチ部１５の開口部端をそれぞれ結んだ線の内側に外層外被用ノッチ部９の先端が位置する。さらに、外層外被７と内層外被１３はくっついて一体化されており、外層外被７の材料のショアＤ硬度が４５〜５３の範囲とすることで、外層外被７と内層外被１３が一括して外層外被用ノッチ部１１、内層外被用ノッチ部１５より引き裂くことが可能となり、クロージャ、コネクタ等の外被把持部材の取り付けが可能である光ファイバドロップケーブル１を実現させることができる。
【００３９】
上記の光ファイバドロップケーブル１の作用を述べると、次のとおりである。
【００４０】
（１）光ファイバ３の周囲に高硬度の内層外被１３を被覆しているので、この高硬度の内層外被１３によりクマゼミの産卵管から光ファイバ３を保護することができる。
【００４１】
（２）従来の光ファイバドロップケーブル１のような介在物を用いていないため、光ファイバ３の取り出し性が良好である。
【００４２】
（３）高硬度の内層外被１３上にショアＤ硬度が４５〜５３のノンハロゲン難燃シースからなる外層外被７を被覆しているため、高強度の内層外被１３を紫外線などの経年劣化から保護することができる。このため、クマゼミから長期的に光ファイバ３を保護することが可能となる。
【００４３】
（４）高硬度の内層外被１３を押出し成形により施すことが可能であり、被覆形状の設計自由度が高い。
【００４４】
（５）外層外被７と内層外被１３が外層外被用ノッチ部１１から、一括して引き裂くことが可能であり、光ファイバ３の取り出し性が優れている。
【００４５】
図４には、図１に代わる他の実施形態の光ファイバドロップケーブル２７の断面図が示されている。図４において、図１における部材と同じ部材には同一の符号を付し、重複する説明は省略する。
【００４６】
図４において、図１における内層外被１３の代わりに、断面が矩形状からなる内層外被２９とし、この内層外被２９の表面に、多数の突起部３１が設けられている。それ以外は図１と同じであるため、詳細な説明は省略する。内層外被１３の材料に用いる高密度ポリエチレンは、一般的に、外層外被７の材料に用いているオレフィン系熱可塑性ノンハロゲン難燃樹脂より融点が高いため、押出し時の外層外被材の樹脂温が充分に高くないと、両者を充分に熱融着させることが困難な場合がある。図4は、このような状態を鑑みた構造である。
【００４７】
上記構成により、表面に多数の突起部３１が設けられた内層外被２９とすることにより、外層外被７との接触面積を増やすことになり、外層外被７と内層外被２９との密着力を高めて一体化させることができる。また、突起部は断面積が小さい為に押出し時に外層外被７に触れることにより容易に溶融し、外層外被７の材料に融着させることが出来る。それ以外の作用、効果は、上述したものと同様である。
【００４８】
図５には、図１に代わる他の実施形態の光ファイバドロップケーブル３３の断面図が示されている。図４において、図１における部材と同じ部材には同一の符号を付し、重複する説明は省略する。
【００４９】
図５において、図１における内層外被１３の代わりに、断面形状が各辺を湾曲させた矩形形状からなっている内層外被３５としたものである。それ以外は図１と同じであるため、詳細な説明は省略する。
【００５０】
上記構成により、断面形状が各辺を湾曲させた矩形形状からなっている内層外被３５とすることにより、外層外被７との接触面積を増やすことになり、光ファイバ３への周囲へよりクマゼミの産卵管から保護する面積を増やすことができる。それ以外の作用、効果は、上述したものと同様である。
【００５１】
図６には、図１に代わる他の実施形態の光ファイバドロップケーブル３７の断面図が示されている。図６において、図１における部材と同じ部材には同一の符号を付し、重複する説明は省略する。
【００５２】
図６において、図１における内層外被１３の代わりに、前記外層外被7内にあって、前記光ファイバ3と一対の抗張力体5の周囲に内層外被３９が形成されているものである。それ以外は図１と同じであるため、詳細な説明は省略する。
【００５３】
上記構成により、断面形状が前記外層外被7内にあって、前記光ファイバ3と一対の抗張力体5の周囲に形成されている高強度の内層外被３９とすることにより、この高強度の内層外被３９でクマゼミの産卵管から保護できる面積を増加する効果と、内層外被３９内に抗張力体５を配置することにより、内層外被３９の被覆後、外層外被7を被覆するまでの間に、内層外被３９の収縮等により光ファイバ３の損失増加を防ぐ効果がある。それ以外の作用、効果は、上述したものと同様である。
【００５４】
なお、上述した図１〜図６の実施の形態の例は、光ファイバドロップケーブルの例で説明したが、インドア光ファイバケーブルであっても適用されるものである。
【図面の簡単な説明】
【００５５】
【図１】この発明の光ファイバケーブルを示す断面図である。
【図２】図１における光ファイバケーブルの引き裂き状態を説明するための説明図である。
【図３】図２において、引き裂き工具で外層外被を引き裂く一例を説明するための説明図である。
【図４】この発明の図１に代わる他の光ファイバケーブルを示す断面図である。
【図５】この発明の図１に代わる他の光ファイバケーブルを示す断面図である。
【図６】この発明の図１に代わる他の光ファイバケーブルを示す断面図である。
【図７】従来の光ファイバケーブルを示す断面図である。
【図８】従来の他の光ファイバケーブルを示す断面図である。
【符号の説明】
【００５６】
１  光ファイバドロップケーブル
３  光ファイバ
５  抗張力体
７  外層外被
９  外層外被用ノッチ部
１１  光エレメント部
１３  内層外被
１５  内層外被用ノッチ部
１７  首部
１９  支持線
２１  外被
２３  支持線部
２５Ａ、２５Ｂ  工具
２７  光ファイバドロップケーブル
２９  内層外被
３１  突起
３３  光ファイバドロップケーブル
３５  内層外被
３７  光ファイバドロップケーブル
３９  内層外被
【図１】
2010039049.tif 000005
【図２】
2010039049.tif 000006
【図３】
2010039049.tif 000007
【図４】
2010039049.tif 000008
【図５】
2010039049.tif 000009
【図６】
2010039049.tif 000010
【図７】
2010039049.tif 000011
【図８】
2010039049.tif 000012